(57)【要約】【課題】ＩＳＯ９０５０−２００３に準じた３００〜２５００ｎｍの日射エネルギー吸収率αが高く、使用温度である４５０℃以下での放射率εが低くなる波長選択性を有し、膜構成が簡単で生産性の高い光選択吸収膜の提供。【解決手段】基材上に形成される光選択吸収膜であって、前記基材側から順に赤外線反射層、太陽光の吸収層および反射防止層をこの順番に有し、前記吸収層が、Ｃｒ、ＦｅおよびＮｉからなる群より選択される少なくとも１種以上の金属元素、ケイ素（Ｓｉ）および窒素（Ｎ）を７０原子％以上で含有する化合物からなることを特徴とする光選択吸収膜。【選択図】図６
2015166637.tif 000002
【特許請求の範囲】
【請求項１】
基材上に形成される光選択吸収膜であって、前記基材側から順に赤外線反射層、太陽光の吸収層および反射防止層をこの順番に有し、前記吸収層が、Ｃｒ、ＦｅおよびＮｉからなる群より選択される少なくとも１種以上の金属元素、ケイ素（Ｓｉ）および窒素（Ｎ）を含有し、その含有量が７０原子％以上であることを特徴とする光選択吸収膜。
【請求項２】
前記吸収層の構成元素が原子比で下記式（２）および（３）の関係を満たす請求項１記載の光選択吸収膜。
０．７≦Ｓｉ／（Ｃｒ＋Ｆｅ＋Ｎｉ）≦２・・・（２）
０．９≦Ｎ／（Ｃｒ＋Ｆｅ＋Ｎｉ）≦２．２・・・（３）
【請求項３】
前記吸収層の金属元素がＦｅとＮｉのいずれかまたは両方である請求項２記載の光選択吸収膜。
【請求項４】
前記吸収層に接する吸収補助層をさらに有し、前記吸収補助層が、Ｃｒ、ＦｅおよびＮｉからなる群より選択される少なくとも１種以上の金属元素およびＳｉを含有する化合物からなり、前記化合物の構成元素が原子比で下記式（５）の関係を満たす請求項１〜３のいずれか１項記載の光選択吸収膜。
０．５≦Ｓｉ／（Ｃｒ＋Ｆｅ＋Ｎｉ）≦１．５・・・（５）
【請求項５】
前記吸収補助層の金属元素がＦｅとＮｉのいずれかまたは両方である請求項４記載の光選択吸収膜。
【請求項６】
前記赤外線反射層が、金属単体あるいは金属の化合物を主成分として含有し、前記金属が、Ａｇ、Ａｌ、Ａｕ、Ｃｕ、Ｃｒ、Ｆｅ、Ｈｆ、Ｌａ、Ｍｏ、Ｎｉ、Ｐｄ、Ｐｔ、Ｒｈ、Ｓｉ、Ｔａ、Ｔｉ、ＺｒおよびＷからなる群より選択される１種以上の元素からなる請求項１〜５のいずれか１項記載の光選択吸収膜。
【請求項７】
前記赤外線反射層の主成分が、Ｍｏ単体またはＮｉおよびＳｉからなる化合物である請求項６記載の光選択吸収膜。
【請求項８】
前記赤外線反射層の主成分がＮｉおよびＳｉからなる化合物で、前記化合物が原子比で下記式（６）の関係を満たす請求項７記載の光選択吸収膜。
０．７≦Ｓｉ／Ｎｉ≦１．５・・・（６）
【請求項９】
前記反射防止層が、波長５５０ｎｍにおける屈折率が１．９以下であり消衰係数が０．０１以下である金属酸化物、金属酸窒化物および金属窒化物から選ばれる1種以上の化合物を主成分とする請求項１〜８のいずれか１項記載の光選択吸収膜。
【請求項１０】
前記反射防止層が金属酸化物を含む請求項９記載の光選択吸収膜。
【請求項１１】
前記反射防止層の金属酸化物が、Ｓｉの酸化物である請求項１０記載の光選択吸収膜。
【請求項１２】
外面に光選択吸収膜を有する集熱管本体と、前記集熱管本体の外側を囲むようにして設けられたガラス管とを有する集熱管であって、
前記光選択吸収膜が請求項１〜１１のいずれか１項記載の光選択吸収膜であることを特徴とする集熱管。
【請求項１３】
集熱管と、前記集熱管に太陽光を集光する集光手段とを有する集熱器を備える太陽熱発電装置であって、
前記集熱管が請求項１２記載の集熱管であることを特徴とする太陽熱発電装置。
【発明の詳細な説明】
【技術分野】
【０００１】
本発明は、光選択吸収膜、集熱管および太陽熱発電装置に係り、特に太陽熱発電装置用の集熱管の表面に好適に形成される光選択吸収膜、該光選択吸収膜を有する集熱管および太陽熱発電装置に関する。
【背景技術】
【０００２】
太陽熱発電は、例えば、鏡等の太陽光反射板により太陽光を集光して熱を発生させ、この熱によりオイル等の熱媒体を加熱し、この熱を蒸気に変換し、蒸気タービンを回転させて発電を行う発電方式である。発電の原理は伝統的な火力発電と基本的に同様であるが、熱の発生に燃料の燃焼ではなく、太陽熱を利用する点で環境に優しい発電方式である。
【０００３】
太陽熱発電には、パラボリックトラフ式、リニアフレネル式、ディッシュ式、タワー式等の方式がある。例えば、パラボリックトラフ式は、太陽光反射板となる雨樋形状の曲面鏡と、この曲面鏡の焦点付近に沿って設置されたパイプ状の集熱管とを有し、太陽光を曲面鏡によって集熱管に集光し、この集熱管内を流れるオイル等の熱媒体を加熱し、これにより発電する発電方式である。タワー式太陽熱発電と比較すると、太陽光反射板の配置が容易なことから大規模な施設の建設が容易である点で優れる。
【０００４】
集熱管には、太陽熱で熱媒体を効率よく加熱し、また加熱された熱媒体の熱損失防止を目的として、光選択吸収膜が設けられる。そのため、光選択吸収膜は、日射エネルギーを効率よく吸収し、かつ、集熱管から外部への熱放射を低減する特性が求められている。
【０００５】
従来、前記光選択吸収膜として、ＴｉＳｉ層、ＴｉＯ２層およびＳｉＯ２層を有するものが提案されていた（特許文献１参照）。しかし、このような光選択吸収膜では層数が多くなりやすく、構成が複雑となり、また各層の膜厚を精密に制御する必要があり、大量生産に適していなかった。
【０００６】
また、特許文献２には、光選択吸収膜として、誘電体層と、クロム、窒化クロムおよび酸窒化クロムからなる群より選択された１種以上のクロム系層とを有するものが提案されている。しかし、このような光選択吸収膜は主として太陽熱温水器に用いられるものであり、太陽熱発電における集熱管の作動温度である４００℃付近に相当する波長４〜５μｍの波長域の放射率は必ずしも低くない。すなわち、上記波長域の反射率は必ずしも十分に高くなく、太陽熱発電の集熱管に適用した場合、集熱管から外部への熱放射が高くなるおそれがある。
【０００７】
特許文献３には、光選択吸収膜として、ＭｏとＳｉＯ２のサーメット層を有するものが提案されている。しかし、サーメット層は、金属相と酸化物などのセラミックス相が共存した層であり、スパッタリング法のような、一旦原子状に分解した材料を再形成して薄膜を製造するような方法では、金属相と酸化物が共存する状態を安定的に形成することは容易でなく、サーメット層の形成には、高周波（ＲＦ）スパッタリング法や反応性共スパッタリング法（リアクティブ・コスパッタリング法）などを用いる必要があるが、これらの成膜方法は、生産性が低いといった問題があった。
【先行技術文献】
【特許文献】
【０００８】
【特許文献１】国際公開第２００９／５１５９５号パンフレット
【特許文献２】特開２００６−２１４６５４号公報
【特許文献３】国際公開第２００２／１０３２５７号パンフレット
【発明の概要】
【発明が解決しようとする課題】
【０００９】
本発明は、上記課題を解決するためになされたものであって、ＩＳＯ９０５０−２００３に準じた３００〜２５００ｎｍの日射エネルギー吸収率αが高く、使用温度である４５０℃以下での放射率εが低くなる波長選択性を有し、膜構成が簡単で生産性の高い光選択吸収膜の提供を目的とする。また、本発明は、このような光選択吸収膜を有する集熱管および太陽熱発電装置の提供を目的とする。
【課題を解決するための手段】
【００１０】
本発明の光選択吸収膜は、基材上に形成される光選択吸収膜であって、前記基材側から順に赤外線反射層、太陽光の吸収層および反射防止層をこの順番に有し、前記吸収層が、Ｃｒ、ＦｅおよびＮｉからなる群より選択される少なくとも１種以上の金属元素、ケイ素（Ｓｉ）および窒素（Ｎ）を含有し、その含有量が７０原子％以上であることを特徴とする。
【００１１】
本発明の集熱管は、外面に光選択吸収膜を有する集熱管本体と、前記集熱管本体の外側を囲むようにして設けられたガラス管とを有する集熱管であって、上記した本発明の光選択吸収膜が本発明の光選択吸収膜であることを特徴とする。
【００１２】
本発明の太陽熱発電装置は、集熱管と、前記集熱管に太陽光を集光する集光手段とを有する集熱器を備える太陽熱発電装置であって、前記集熱管が上記した本発明の集熱管であることを特徴とする。
【発明の効果】
【００１３】
本発明によると、３００〜２５００ｎｍの波長域において高い日射エネルギー吸収率αと、４５０℃以下において低い放射率εとを同時に達成し、さらに耐熱性の良好な光選択吸収膜を提供できる。また、膜構成が簡単であり、生産性に優れる。さらに、本発明の集熱管および太陽熱発電装置は、このような光選択吸収膜を有するため太陽熱発電の発電効率を向上できる。
【図面の簡単な説明】
【００１４】
【図１】実施形態のパラボリックトラフ型集熱器の一例を示す外観図。
【図２】図１に示す集熱器の集熱管の一例を示す平面図。
【図３】図２に示す集熱管の断面図。
【図４】実施形態のリニアフレネル型集熱器の一例を示す外観図。
【図５】図４に示す集熱器のレシーバーの一例を示す断面図。
【図６】本発明による光選択吸収膜の一例の概略的な断面図。
【発明を実施するための形態】
【００１５】
以下、本発明の実施の形態について説明する。
【００１６】
（光選択吸収膜）
本発明の光選択吸収膜は、基材側から順に、赤外線反射層、太陽光の吸収層および反射防止層を有する。なお、上記３つの層をこの順で有する限り、各層の間、赤外線反射層と基材との間および反射防止層の上側に他の層を有してもよい。生産性向上の観点から、光選択吸収膜は、赤外線反射層、太陽光の吸収層および反射防止層からなることが好ましい。
【００１７】
前記赤外線反射層は、熱媒体から放射される赤外スペクトル域の光を反射する役割を有する。これにより、光選択吸収膜が、低放射特性を示す。前記太陽光の吸収層は、太陽光スペクトル域の光を吸収する役割を有する。本発明において、吸収層は、Ｃｒ、ＦｅおよびＮｉからなる群より選ばれる少なくとも１種以上の金属元素、ＳｉおよびＮを主成分とする。前記反射防止層は、太陽光スペクトル域の光の反射を抑制する役割を有する。これにより、前記吸収層への太陽光の入射を高められる。
【００１８】
図６に、光選択吸収膜の一実施形態の断面図として、基材、赤外線反射層、太陽光の吸収層および反射防止層からなる光選択吸収膜を示す。光選択吸収膜４２は、集熱管本体４１から順に赤外線反射層４２１、吸収層４２２、反射防止層４２３の順で有し、３００〜２５００ｎｍの波長域において高い日射エネルギー吸収率αと、４５０℃以下において低い放射率εを両立できる。したがって、太陽熱発電の集熱管として、この光選択吸収膜を有する集熱管を使用すると、太陽熱発電装置の発電効率を効果的に向上できる。
【００１９】
本明細書において、日射エネルギー吸収率αとは、ＩＳＯ９０５０−２００３に準じ、３００〜２５００ｎｍの分光絶対反射率および透過率の測定値に、標準太陽日射のスペクトル分布を示す重価係数を乗じて加重平均して算出した日射エネルギー反射率および日射エネルギー透過率を１００％から引いた値で定義され、αは下記式（１）で表される。
α（％）＝１００％−（日射エネルギー反射率）−（日射エネルギー透過率）・・・（１）
また、放射率εとは、ある温度の物体が熱放射を発するとき、その物体と同じ温度の黒体放射との比である。本明細書においてεは、太陽熱発電の使用温度である４５０℃以下における前記比の値をいい、２〜２２μｍの波長域で測定した値をいう。
【００２０】
本発明の光選択吸収膜４２は３００〜２５００ｎｍの波長域の平均反射率を１０％未満、より好ましくは、５％未満とできる。また、２〜２２μｍの波長域の平均反射率を８０％以上とできる。より好ましくは、９０％以上とできる。さらに、このような光選択吸収膜４２は、日射エネルギー吸収率αを９０％以上、より好ましくは、αを９５％以上とできる。放射率εを２０％未満、より好ましくは、εを１０％未満とできる。
【００２１】
また、以下で説明するとおり、本発明の光選択吸収膜は、各層の構成材料が単純なことから、例えばサーメット層を有するものや層数が多い構成のものに比べて容易かつ安定的に形成できる。
【００２２】
（吸収層）
吸収層４２２は、可視域および近赤外域の光を吸収し、かつ、赤外域の光を反射あるいは透過し、光選択吸収膜の波長選択性を向上させる機能を有する。吸収層４２２は、Ｃｒ、ＦｅおよびＮｉからなる群より選ばれる少なくとも１種以上の金属元素、ＳｉおよびＮを含有し、その含有量は、７０原子％以上である。すなわち、他の元素の含有を３０原子％以下で許容する。吸収層の吸収率を高める観点から吸収層全体に対する含有量は、９０原子％以上が好ましく、他の元素の含有を１０原子％以下で許容する。前記他の元素としては、酸素などが挙げられる。
【００２３】
なお、本明細書において、前記成分の原子組成百分率（原子％）は、Ｘ線光電子分光法（ＸＰＳ）により測定したピーク面積を各元素の感度因子で割った値（各元素の原子数に相当する）から算出する。また、各元素の含有量の原子比も、同様にＸＰＳにより測定して算出する。
【００２４】
前記吸収層の化学組成は、Ｃｒ、ＦｅおよびＮｉの合量（Ｃｒ＋Ｆｅ＋Ｎｉ）に対するＳｉの含有量が、原子比で表して、下記式（２）の関係を満たすことが好ましい。
０．７≦Ｓｉ／（Ｃｒ＋Ｆｅ＋Ｎｉ）≦２・・・（２）
３００〜２５００ｎｍの波長域の吸収効率を高める観点から、下限は、０．９がより好ましく、１．１がさらに好ましい。また、同様に吸収特性向上の観点から、上限は１．８がより好ましく、１．５がさらに好ましい。
【００２５】
同様に、Ｃｒ、ＦｅおよびＮｉの合量に対するＮの含有量が、原子比で表して、下記式（３）の関係を満たすことが好ましい。
０．９≦Ｎ／（Ｃｒ＋Ｆｅ＋Ｎｉ）≦２．２・・・（３）
３００〜２５００ｎｍの波長域の吸収効率を高める観点から、下限は、１．１がより好ましく、１．３がさらに好ましい。また、同様に吸収特性向上の観点から、上限は２．０がより好ましく、１．７がさらに好ましい。
【００２６】
前記吸収層の金属元素は、吸収層の吸収率を高め、また耐熱性向上の観点から、ＦｅとＮｉのいずれかまたは両方の元素の含有が好ましい。そして、ＦｅとＮｉの両方の元素の含有がより好ましい。
【００２７】
前記吸収層は、化学組成で、Ｍ１ＳｉｘＮｙ（Ｍ１はＣｒ、ＦｅおよびＮｉからなる群から選ばれる少なくとも１種以上の金属）で表される化合物を主成分として含有することが好ましい。本明細書において、主成分で含有するとは、吸収層全体に対する前記化合物を７０原子％以上で、他の成分を３０原子％以下で含有することをいう。前記主成分の含有量は、好ましくは９０原子％以上であり、他の成分の含有量は、１０原子％以下である。吸収層は、不可避的不純物を除いて、前記化合物からなることがより好ましい。
【００２８】
吸収層に含まれる前記化合物の形態は、結晶質であっても非結晶質であっても構わない。ただし、前記化合物は、原子％で、Ｍ１（Ｍ１はＣｒ、ＦｅおよびＮｉからなる群から選ばれる少なくとも１種以上の金属）を合量で１５〜３５％、Ｓｉを２５〜４５％、Ｎを２０〜６０％含有することが好ましい。
【００２９】
前記吸収層に含まれる化合物は、吸収層の吸収率を高め、また、耐熱性向上の観点から、その化学組成は、Ｍ２ＳｉｘＮｙ（Ｍ２はＦｅおよびＮｉのいずれかまたは両方）で表されることが好ましい。さらに、Ｍ２はＦｅおよびＮｉの両方の含有がより好ましい。この場合、Ｆｅの含有量は、前記吸収層の化合物全体に対して、１５〜３０原子％がさらに好ましく、２０〜２５原子％が特に好ましい。
【００３０】
吸収層４２２の物理膜厚は、３０〜１５０ｎｍが好ましい。吸収層４２２の物理膜厚が上記範囲内にあると、吸収層４２２による波長選択性を効果的に向上できる。吸収層４２２の物理膜厚は、５０〜１２０ｎｍであることがより好ましく、８０〜１１０ｎｍがより好ましい。なお、本明細書において膜厚は、各層の成膜速度と成膜時間から下記式（４）で算出した値をいう。
（物理膜厚）＝（成膜速度）×（成膜時間）・・・・・（４）
各層の成膜速度は、各層を単独で成膜した単膜の膜厚を、プロファイロメーター（接触式段差計）を用いて測定し、それを成膜時間で除して求めた。ただし、前記物理膜厚は、既に成膜されたものであって、上式（４）で膜厚を算出できない場合には、膜の断面観察から算出したもので代用してもよい。
【００３１】
（吸収補助層）
本発明の光選択吸収膜は、吸収層と同様の波長選択特性を有し、構成元素が吸収層とは異なる構成元素からなる層（以下、吸収補助層という）を有してもよい。前記吸収補助層は、吸収層に接することが好ましく、吸収層と赤外線反射層との間にあることがより好ましい。
【００３２】
前記吸収補助層は、吸収層と同様の波長選択性を有する限り、特に制限されない。例えば、Ｃｒ、ＦｅおよびＮｉからなる群より選ばれる１種以上の元素およびＳｉの含有が挙げられる。この場合、これらの元素の含有量は、７０原子％以上が好ましく、９０原子％以上がより好ましい。また、その化学組成は、Ｃｒ、ＦｅおよびＮｉの合量に対するＳｉの含有量が、原子比で表して、下記式（５）の関係を下記の関係を満たすことが好ましい。
０．５≦Ｓｉ／（Ｃｒ＋Ｆｅ＋Ｎｉ）≦１．５・・・（５）
吸収補助層の波長選択性向上の観点から、式（５）の下限値は、０．７以上がより好ましく、０．９以上がさらに好ましい。一方、式（５）の上限は、１．３以下がより好ましく、１．１以下がさらに好ましい。
【００３３】
前記吸収補助層の金属元素は、吸収層の吸収率を高め、また耐熱性向上の観点から、ＦｅとＮｉのいずれかまたは両方の元素の含有が好ましい。そして、ＦｅとＮｉの両方の元素の含有がより好ましい。
【００３４】
前記吸収補助層は、化学組成で、Ｍ１Ｓｉｘ（Ｍ１はＣｒ、ＦｅおよびＮｉからなる群から選ばれる少なくとも１種以上の金属）で表される化合物の主成分としての含有が好ましい。吸収層全体に対する化合物の含有量は、７０原子％以上であり、好ましくは９０原子％以上である。吸収補助層は、不可避的不純物を除いて、前記化合物からなることがより好ましい。
【００３５】
また、前記補助吸収層は、吸収補助層の吸収率を高め、耐熱性向上の観点から、Ｍ２Ｓｉｘ（Ｍ２はＦｅおよびＮｉのいずれかまたは両方）の化学組成で表される化合物を含むことが好ましい。前記Ｍ２はＦｅおよびＮｉ両方の含有がより好ましい。この場合、Ｆｅの含有量は、前記吸収補助層の化合物全体に対して、１５〜３０原子％がさらに好ましく、２０〜２５原子％が特に好ましい。
【００３６】
吸収補助層の物理膜厚は、１〜５０ｎｍが好ましい。吸収補助層の物理膜厚が上記範囲内にあると、吸収補助層の波長選択特性を効果的に向上できる。さらに吸収補助層の物理膜厚は、３〜４０ｎｍであることがより好ましく、５〜３０ｎｍがより好ましい。
【００３７】
（赤外線反射層）
赤外線反射層４２１は、太陽光の可視域および近赤外域の光を吸収し、かつ熱媒体から放射される赤外域の光を反射する。これにより、光選択吸収膜の放射率を低くできる。赤外線反射層４２１は、前記機能を発揮する限り、単層でも、複層でもよい。また、複層の場合、各層の構成成分は互いに同じでも、異なってもよい。
【００３８】
前記赤外線反射層４２１は、前記働きをするものであればその組成は必ずしも限定されない。赤外線反射層の各層は、金属単体または金属からなる化合物を主成分として含有することが好ましい。前記金属単体または金属からなる化合物の含有量は、７０原子％以上で含有することが好ましく、７５原子％以上がより好ましい。赤外線反射層の各層は、金属または前記金属からなる化合物からなることがさらに好ましい。
【００３９】
前記金属としては、Ａｇ、Ａｌ、Ａｕ、Ｃｕ、Ｃｒ、Ｆｅ、Ｈｆ、Ｌａ、Ｍｏ、Ｎｉ、Ｐｄ、Ｐｔ、Ｒｈ、Ｓｉ、Ｔａ、Ｔｉ、ＺｒおよびＷからなる群（以下、第一の元素群という）より選択される１種以上の元素が好ましい。なかでも、Ｍｏ、ＮｉおよびＳｉがより好ましい。
【００４０】
赤外線反射層の各層は、赤外域の光を反射し、光選択吸収膜の放射率を低くするため、Ｍｏ単体またはＮｉおよびＳｉからなる化合物がより好ましい。赤外域の光の反射を高める観点から、ＮｉおよびＳｉからなる化合物がさらに好ましい。
【００４１】
ＮｉおよびＳｉからなる化合物は、Ｎｉに対するＳｉの含有量が原子比で表して下記式（６）以下の関係を満たすことが好ましい。
０．７≦Ｓｉ／Ｎｉ≦１．５・・・（６）
赤外線反射層の前記光選択性向上の観点から、式（６）の下限は０．９が、また上限は１．３がより好ましい。
【００４２】
赤外線反射層４２１が複層の場合、例えば、前記したＭｏ単体またはＮｉおよびＳｉから選ばれる1種以上の元素を含む化合物のいずれかを主成分とする層（以下、第一の層という）と、Ａｇ単体またはＡｇを含む合金を主成分とする層（以下、第二の層という）を有する組合せが挙げられる。前記第一の層は、上記したＮｉとＳｉからなる化合物が好ましい。そして、第二の層は、Ａｇ単体を主成分とすることが好ましい。
【００４３】
前記第二の層は、前記第一の層に接していることが好ましい。第二の層は、第一の層と吸収層の間にあることがより好ましい。
【００４４】
赤外線反射層４２１全体の物理膜厚は５０〜１０００ｎｍが好ましい。赤外線反射層が複層の場合には、物理膜厚は、互いに同一であっても、異なってもよい。赤外線反射層４２１全体の物理膜厚が上記範囲内にあると、十分な波長選択性が得られる。また、熱管本体４１に最初に積層される赤外線反射層４２１の物理膜厚は１５０〜７００ｎｍがより好ましく、２００〜６００ｎｍがより好ましい。
【００４５】
（下地層）
赤外線反射層４２１と基材との間には、耐熱性を向上させる観点から、図６に示さない誘電体層を設けてもよい。これにより、光学特性に影響を与えずに光選択吸収膜の耐熱性を向上できる。以下、本明細書においては、このような誘電体層を下地層と記す。
【００４６】
前記下地層は、主成分が、誘電材料であれば必ずしも限定されない。例えば、Ａｌ、Ｃｅ、Ｈｆ、Ｉｎ、Ｌａ、Ｎｂ、Ｓｂ、Ｓｉ、Ｓｎ、Ｔａ、Ｔｉ、ＺｎおよびＺｒからなる群（以下、第二の元素群という）より選ばれる１種以上の元素の酸化物、またはこれらの元素から選ばれる１種以上の元素を含む複合酸化物からなるものが好ましい。このようなものとしては、例えば、Ａｌ２Ｏ３、ＣｅＯ２、ＨｆＯ２、Ｉｎ２Ｏ３、Ｌａ２Ｏ３、Ｎｂ２Ｏ５、Ｓｂ２Ｏ５、ＳｉＯ２、ＳｎＯ２、Ｔａ２Ｏ５、ＴｉＯ２、ＺｎＯ、ＺｒＯ２等が挙げられる。
【００４７】
なかでも、ＳｉまたはＧｅの酸化物、もしくはＳｉおよびＧｅから選ばれる１種以上の元素を含む複合酸化物からなる化合物が好ましい。そして、Ｓｉの酸化物（化学式ＳｉＯｘで、ｘは２以下で表される）またはＳｉを含む複合酸化物からなる化合物がより好ましく、Ｓｉの酸化物がさらに好ましい。
【００４８】
下地層全体の物理膜厚は、耐熱性向上の観点から１００〜５００ｎｍが好ましい。なお、下地層が複数ある場合、下地層の物理膜厚は、互いに同一であっても、異なってもよいが、全体として上記範囲内にあることが好ましい。そして下地層の物理膜厚は、１５０〜４００ｎｍがより好ましく、２００〜３５０ｎｍがさらに好ましい。
【００４９】
（反射防止層）
反射防止層４２３は、可視域および近赤外域の光の反射を防止する。この層により、光選択吸収膜の吸収率を高くできる。反射防止層４２３は、耐熱性と化学的安定性に優れ、また低屈折率物質として光学干渉により可視域および近赤外線で良好な反射防止機能が得られるものであれば特に制限されない。
【００５０】
反射防止層４２３は、光選択吸収膜の吸収率を高める観点から、波長５５０ｎｍにおける屈折率が１．９以下であり物質による光の吸収を表す消衰係数が０．０１以下であることが、好ましい。
【００５１】
反射防止層４２３は、上記光学特性を有する誘電材料からなるものであれば必ずしも限定されない。誘電材料は、第二の元素群より選択される１種以上の元素の酸化物、酸窒化物および窒化物またはこれらの元素から選ばれる１種以上の元素を含む複合酸化物、酸窒化物および窒化物からなるものが好ましい。
【００５２】
なかでも、Ｓｉの酸化物（化学式ＳｉＯｘで、ｘは２以下で表される）もしくはＡｌの酸化物（化学式Ａｌ２Ｏ３で表される）、またはＳｉおよびＡｌより選択される１種以上の元素を含む複合酸化物からなるものが好ましい。Ｓｉの酸化物またはＳｉを含む複合酸化物からなるものがより好ましく、Ｓｉの酸化物がさらに好ましい。Ｓｉの酸化物は、耐熱性と化学的安定性に優れ、また低屈折率物質として光学干渉により可視域で良好な反射防止機能が得られる。
【００５３】
反射防止層４２３の物理膜厚は、上記機能を効果的に得る観点から、４０〜１５０ｎｍが好ましい。反射防止層４２３の物理膜厚は、５０〜１３０ｎｍがより好ましく、６０〜１１０ｎｍがさらに好ましい。
【００５４】
（本発明による光選択吸収膜４２の製造方法について）
このような光選択吸収膜４２は、スパッタリング法、電子ビーム蒸着法、真空蒸着法等の乾式法により好適に形成できる。これらのなかでも、膜厚分布の偏差が小さく、生産性向上の観点からスパッタリング法が好ましい。
【００５５】
スパッタリング法としては、交流（ＡＣ）または直流（ＤＣ）スパッタリング法を使用できる。ＤＣスパッタリング法はパルスＤＣスパッタリング法を含む。ＡＣスパッタリング法またはパルスＤＣスパッタリング法は、異常放電の防止の点で有効である。また、緻密な膜を形成できる点で、ＡＣまたはＤＣ反応性スパッタリング法が有効である。
【００５６】
以下、本発明による光選択吸収膜４２の製造方法の一例としてスパッタリング法による製造について説明する。
【００５７】
本発明による光選択吸収膜の製造では、基材としてステンレススチールを使用する。
【００５８】
次に、このステンレススチール上にスパッタリング法により赤外線反射層を形成する。赤外線反射層の形成に使用するターゲットとしては、例えば、第一の元素群からなる金属単体または、第一の元素群より選択される１種以上の元素を含む化合物からなる金属ターゲットが使用される。これらのなかでも、形成される金属層の耐熱性、化学的安定性および基材となる集熱管本体４１との密着性等の観点から、ＳｉおよびＮｉからなる化合物あるいは化合物ターゲット、あるいはモリブデン（Ｍｏ）ターゲットがより好ましい。そして、スパッタリングは、例えばアルゴンガス雰囲気中で行うことで層を形成する。
【００５９】
次に、赤外線反射層４２１の上に、吸収層４２２をスパッタリング法で形成する。吸収層の形成には、ＳｉおよびＮｉからなる化合物ターゲットを使用する。そして、例えばアルゴンガスおよび窒素を含む雰囲気中でスパッタリングを行うことで層を形成する。吸収層４２２は、Ｎｉ、Ｆｅ、ＳｉおよびＮを含むことが前述のように好ましい。吸収層の形成には、Ｓｉ、ＮｉおよびＦｅからなる合金あるいは化合物ターゲットを使用して、窒素を含む雰囲気中でスパッタリングを行うことにより層を形成できる。
【００６０】
また、ターゲットには、Ｓｉ、ＮｉおよびＦｅから選ばれる２種あるいは３種のターゲットを、窒素を含む雰囲気中で共スパッタリング（ｃｏ−ｓｐｕｔｔｅｒｉｎｇ）して吸収層を形成することも可能である。例えば、３種のターゲットを用いる場合には、Ｓｉターゲット、ＮｉターゲットおよびＦｅターゲットの３種のターゲットを用いる。また、２種のターゲットを用いる場合には、ＳｉターゲットとＮｉ−Ｆｅ合金ターゲット、ＮｉターゲットとＦｅ−Ｓｉ合金あるいは化合物ターゲットまたはＦｅターゲットとＮｉ−Ｓｉ合金あるいは化合物ターゲットのような組合せが可能である。ここに記載の一方ターゲットは、他方のターゲット上に乗せるタイプのチップでもよいし、別々の電源に直結した複数の独立したターゲットであってもよい。
【００６１】
次に、吸収層４２２の上に、反射防止層４２３を形成する。反射防止層の形成には、金属Ｓｉターゲットを用いて、例えばアルゴンガスおよび酸素を含む酸化性雰囲気中でスパッタリングを行うことにより層を形成する。
【００６２】
次に、得られた光選択吸収膜４２を真空焼成炉に設置し、真空槽内を例えば８Ｐａまで排気し、炉内温度４５０℃まで昇温して３０分保持後、１００℃まで下温した後に真空焼成炉より取り出す。真空中で加熱することにより、膜の結晶化が促進され日射エネルギー吸収率αが高く、かつ４５０℃以下での放射率εが低い光選択吸収膜を得る。
【００６３】
（集熱管）
図２は、パラボリックトラフ型集熱器１に用いられる集熱管４の一実施形態を示す平面図である。図３は、図２に示す集熱管４のＡＡ線断面図である。集熱管４は、内部に熱媒体が流動されるスチール管等からなる集熱管本体４１を有し、その外面に光選択吸収膜４２が設けられる。集熱管本体４１の外側には、集熱管本体４１を覆うように所定の間隔を設けてガラス管４３が設けられる。集熱管本体４１とガラス管４３とは、これらの間が真空状態となるように両端部が固定金具４４によって固定される。
【００６４】
本発明の集熱管は、集熱間本体４１の外面に設けられている光選択吸収膜４２が、上記した本発明の光選択吸収膜であることを特徴とする。
【００６５】
（太陽熱発電の集熱器）
図１は、太陽熱発電装置における集熱器の一実施形態としてのパラボリックトラフ型集熱器の外観図である。
【００６６】
パラボリックトラフ型集熱器１は、集光手段としての放物面反射鏡であるパラボリック反射鏡２を有する。パラボリック反射鏡２は、反射鏡用支持体３によって支持される。パラボリック反射鏡２の焦点部分には、該焦点部分に沿って延びるように集熱管４が設けられる。集熱管４は、集熱管用支持体５によってパラボリック反射鏡２や反射鏡用支持体３に固定される。
【００６７】
このようなパラボリックトラフ型集熱器１では、パラボリック反射鏡２によって太陽光が集熱管４に集光され、この集光された太陽光によって集熱管４が加熱される。集熱管４の内部にはオイル等の熱媒体が流動しており、集熱管４の加熱によって内部の熱媒体が加熱される。図示しないが、パラボリックトラフ型集熱器１は蒸気タービンに接続されており、熱媒体の熱を利用して蒸気タービンを回転させることにより発電が行われる。
【００６８】
また、図４は、太陽熱発電装置における集熱器の他の実施形態としてのリニアフレネル型集熱器の外観図である。また、図５は、図４に示すリニアフレネル型集熱器のレシーバーを示す断面図である。
【００６９】
リニアフレネル型集熱器６は、例えば、集光手段としての複数の並列配置された板状の第１の反射鏡７を有し、これらの間に、これらと並列、かつこれらよりも高い位置にレシーバー８が配置される。レシーバー８は、例えば、レシーバー用支持体９によって固定される。レシーバー８は、集熱管４と、第１の反射鏡７の反射光を集熱管４に集光する集光手段としての第２の反射鏡８１、この第２の反射鏡８１を収容するとともに第１の反射鏡７側が開口されたケース部８２およびこのケース部８２の開口部に配置されたガラス板８３を有する。リニアフレネル型集熱器６の集熱管４は、例えば、内部に熱媒体が流動されるスチール管等からなる集熱管本体４１を有し、その外面に光選択吸収膜４２が設けられる。
【００７０】
以上、光選択吸収膜、集熱管および太陽熱発電装置の実施形態について説明したが、太陽熱発電装置としては、必ずしもパラボリックトラフ型集熱器やリニアフレネル型集熱器を用いるものに限定されず、上記した光選択吸収膜を適用するものであれば他の方式の太陽熱発電装置であってもよい。また、光選択吸収膜としては、太陽熱発電装置の集熱管に用いられるものが代表的なものとして挙げられるが、必ずしも太陽熱発電装置の集熱管に限定されず、同様の機能が要求される用途であれば、他の用途に使用されるものであっても構わない。
【実施例】
【００７１】
本発明の具体的な態様を以下に説明するが、本発明はこれらに限定されない。例１〜６が本発明の実施例であり、例７は比較例である。表１に例１〜７の基材、膜構成および膜厚を示す。
【００７２】
（光選択吸収膜の製造）
例１〜７の光選択吸収膜の製造方法を以下に示す。なお、製造方法の一態様であり、以下の方法に限定されるものではない。
【００７３】
（例１）
基材として、縦５０ｍｍ×横５０ｍｍ×厚さ２ｍｍのガラス基板を使用し、スパッタリング法により、ガラス基板上に積層構造を有する光選択吸収膜４２を形成した。
【００７４】
スパッタ装置は、ＳＰＭ５０３（トッキ社製）を使用した。ターゲットとしては、以下の３種類のターゲット（ターゲット１〜３）、すべて１５．２ｃｍ（６インチ）φのサイズを使用した。
（ターゲット１）ニッケルシリサイドターゲット（原子比が、Ｎｉ：Ｓｉ＝１：１）
（ターゲット２）ニッケルシリサイドターゲット（原子比が、Ｎｉ：Ｓｉ＝１：２）に鉄のチップ（縦１０ｍｍ×横１０ｍｍ×厚さ１ｍｍ）を１６個乗せたターゲット
（ターゲット３）金属シリコンターゲット（ボロンドープの多結晶ターゲット）
【００７５】
まず、真空層内に清浄化したガラス基板を設置し、ターゲット１〜３を、それぞれカソード上部でガラス基板に対向して設置した。そして、真空槽内を２×１０−３Ｐａまで排気し、以下の成膜を行った。
【００７６】
（ステップ１：赤外線反射層の形成）
ターゲット１を用いて、ＤＣパルススパッタリング法により、ガラス基板上にニッケルシリサイド膜（ＮｉＳｉ膜）を成膜した。スパッタリングガスとして、アルゴンガスを８．３×１０−４Ｌ／ｓで導入した。投入電力は３００Ｗ、パルス周波数を２０ｋＨｚとした。得られたニッケルシリサイド膜の厚さは４００ｎｍであった。また、ニッケルシリサイド膜の組成は、ターゲット１とほぼ同等であった。
【００７７】
（ステップ２：吸収層の形成）
ターゲット２を用いて、ＤＣパルススパッタリング法により、ニッケルシリサイド膜を有するガラス基板上に、ニッケル・鉄・シリコン窒化膜（（ＮｉａＦｅ１−ａ）ＳｉｘＮｙ膜）を成膜した。スパッタリングガスとして、アルゴンガスを４．２×１０−４Ｌ／ｓ、窒素ガスを４．２×１０−４Ｌ／ｓで導入した。投入電力は３００Ｗ、パルス周波数を２０ｋＨｚとした。得られたニッケルシリコン窒化膜の厚さは９０ｎｍであった。
【００７８】
（ステップ３：反射防止層の形成）
ターゲット３を用いて、ＤＣパルススパッタリング法により、ニッケル・鉄・シリコン窒化膜の上に、酸化ケイ素膜（ＳｉＯ２膜）を成膜した。スパッタリングガスとして、アルゴンガスを４．２×１０−４Ｌ／ｓ、酸素ガスを４．２×１０−４Ｌ／ｓ導入した。投入電力は３００Ｗ、パルス周波数を２０ｋＨｚとした。得られた酸化シリコン膜の厚さは９０ｎｍであった。
【００７９】
以上の処理により、ガラス基板上に３つの層が積層されたサンプルが得られた。このサンプルを真空焼成炉に設置し、真空槽内を８Ｐａまで排気し、炉内温度４５０℃まで昇温して３０分保持後、１００℃まで下温した後に真空焼成炉より取り出し、評価用基板を得た。
【００８０】
（例２）
例１と同様の方法により、例２に係る選択吸収膜のサンプルを作製した。例２では、基板として算術平均表面粗さＲａが０．２μｍ程度となるように表面を磨いた縦５０ｍｍ×横５０ｍｍ×厚さ１ｍｍのステンレススチール（ＪＩＳ規格  ＳＵＳ３０４）基板を使用した。その他の条件は例１と同様である。
【００８１】
（例３）
例１と同様の方法により、例３に係る選択吸収膜のサンプルを作成した。例３では、ステップ１とステップ２の間に以下の処理を行った。
【００８２】
ターゲット２を用いて、ＤＣパルススパッタリング法により、ニッケル鉄シリサイド膜（（ＮｉａＦｅ１−ａ）Ｓｉｘ膜）を成膜した。スパッタリングガスとして、アルゴンガスを８．３×１０−４Ｌ／ｓで導入した。投入電力は３００Ｗ、パルス周波数を２０ｋＨｚとした。得られたニッケル鉄シリサイド膜の厚さは２５ｎｍであった。
【００８３】
以上の処理により、ガラス基板上に４つの層が積層された選択吸収膜サンプルが得られた。その他の条件は例１と同様である。
【００８４】
（例４）
例３と同様の方法により、例４に係る選択吸収膜のサンプルを作製した。例４では、例２と同様の基板を使用した。その他の条件は例３と同様である。
【００８５】
（例５）
例１と同様の方法により、例５に係る選択吸収膜のサンプルを作製した。例５では、ステップ１として、ニッケルシリサイドターゲットの代わりにモリブデンターゲットを用いて、ＤＣパルススパッタリング法により、モリブデン膜（Ｍｏ膜）を成膜した。スパッタリングガスには、アルゴンガスを８．３×１０−４Ｌ／ｓで導入した。投入電力は３００Ｗ、パルス周波数を２０ｋＨｚとした。得られたモリブデン膜の厚さは４００ｎｍであった。その他の条件は例１と同様である。
【００８６】
（例６）
例５と同様の方法により、例６に係る選択吸収膜のサンプルを作製した。例６では、例２と同様の基板を使用した。その他の条件は例５と同様である。
【００８７】
（例７）
真空層内に清浄化した縦５０ｍｍ×横５０ｍｍ×厚さ２ｍｍのガラス基板を設置した。このガラス基板上にスパッタリング法により積層構造を有する、選択吸収膜を形成した。
【００８８】
例７では、ターゲットとして以下の２種類のターゲット（ターゲット４、５）、ともに１５．２ｃｍ（６インチ）φのサイズを使用した。
（ターゲット４）ニッケルチタンターゲット（原子比が、Ｎｉ：Ｔｉ＝１：１）にニッケルのチップ（縦５ｍｍ×横５ｍｍ×厚さ１ｍｍ）を１６個乗せたターゲット
（ターゲット５）金属シリコンターゲット（ボロンドープの多結晶ターゲット）
【００８９】
真空層内に清浄化したガラス基板を設置し、ターゲット４および５を、それぞれカソード上部でガラス基板に対向して設置した。そして、真空槽内を２×１０−３Ｐａまで排気し、以下の成膜を行った。
【００９０】
（ステップ１：赤外線反射層の形成）
ターゲット４を用いて、ＤＣパルススパッタリング法により、ガラス基板上にニッケルチタン膜（ＮｉＴｉｘ膜）を成膜した。スパッタリングガスとして、アルゴンガスを８．３×１０−４Ｌ／ｓで導入した。投入電力は３００Ｗ、パルス周波数を２０ｋＨｚとした。得られたニッケルチタン膜の厚さは５０ｎｍであった。
【００９１】
（ステップ２：吸収層の形成）
ターゲット１を用いて、ＤＣパルススパッタリング法により、ニッケルチタン膜を有するガラス基板上に、ニッケルチタン窒化膜（ＮｉＴｉｘＮｙ膜）を成膜した。スパッタリングガスとして、アルゴンガスを４．２×１０−４Ｌ／ｓ、窒素ガスを４．２×１０−４Ｌ／ｓ導入した。投入電力は３００Ｗ、パルス周波数を２０ｋＨｚとした。得られたニッケルチタン窒化膜の厚さは１００ｎｍであった。
【００９２】
（ステップ３：反射防止層の形成）
ターゲット５を用いて、ＤＣパルススパッタリング法により、ニッケルチタン窒化膜の上に、酸化ケイ素膜を成膜した。スパッタリングガスとして、アルゴンガスを４．２×１０−４Ｌ／ｓ、酸素ガスを４．２×１０−４Ｌ／ｓで導入した。投入電力は３００Ｗ、パルス周波数を２０ｋＨｚとした。得られた酸化シリコン膜の厚さは１００ｎｍであった。
【００９３】
以上の処理により、ガラス基板上に２つの層が積層された選択吸収膜サンプルが得られた。このサンプルを真空焼成炉に設置し、真空槽内を８Ｐａまで排気し、炉内温度４５０℃まで昇温して３０分保持後、１００℃まで下温した後に真空焼成炉より取り出して評価を行った。
【００９４】
（光選択吸収膜の分析）
例１〜７のようにして作製した評価用基板について、吸収層、吸収補助層および赤外線反射層の化学組成をＸＰＳ分析装置（アルバック・ファイ社製、商品名：ＰＨＩ５０００）を使用してＸＰＳ法デプスプロファイル分析より分析した。また、日射エネルギー吸収率αおよび放射率εを測定した。
【００９５】
表２の化学組成は、例１〜６の吸収層の原子組成百分率で表した化学組成である。また、表２において、原子比はＣｒ、ＦｅおよびＮｉの合量に対するＳｉの原子比（Ｓｉ／（Ｃｒ＋Ｆｅ＋Ｎｉ））とＣｒ、ＦｅおよびＮｉの合量に対するＮの原子比（Ｎ／（Ｃｒ＋Ｆｅ＋Ｎｉ））である。
【００９６】
表３は、例３および４の吸収補助層の化学組成である。表３において原子比は、Ｎｉ、ＦｅおよびＣｒの合量に対するＳｉの原子比（Ｓｉ／（Ｃｒ＋Ｆｅ＋Ｎｉ））である。表４は例１〜４の赤外線反射層の化学組成である。表４において原子比は、ＳｉとＮｉとの原子比を表す。
【００９７】
表５は、例１〜７の日射エネルギー吸収率αおよび放射率εである。吸収率αは、１００％から日射エネルギー反射率および日射エネルギー透過率を引いた値である。日射エネルギー反射率および日射エネルギー透過率は、ＩＳＯ９０５０−２００３に準じ、３００〜２５００ｎｍの分光反射率および分光透過率の測定値に、日射の標準スペクトル分布を示す重価係数を乗じて加重平均した値を算出した。分光反射率および分光透過率は、分光測定器（ＨＩＴＡＣＨＩ社製、商品名：Ｕ４１００）を用いて測定した。
【００９８】
放射率εは、２〜２２μｍの波長域において、放射率測定器（ジャパンセンサー社製、商品名：ＴＳＳ−５Ｘ）を使用して求めた。
【００９９】
また、例１〜７の条件で作製した酸化シリコン（ＳｉＯ２）膜は、波長５５０ｎｍにおける屈折率が１．４７２であり消衰係数が０．００であった。屈折率および消衰係数は、分光エリプソメーター（ジェー・エー・ウーラム・ジャパン社製、商品名：Ｍ−２０００ＤＩ）を使用して分析した。
【０１００】
表１に評価用基板の使用基材と膜構成および膜厚を示す。
【０１０１】
【表１】
2015166637.tif 000003
【０１０２】
表２に評価用基板の吸収層の化学組成を示す。
【０１０３】
【表２】
2015166637.tif 000004
【０１０４】
表３に評価用基板の吸収補助層の化学組成を示す。
【０１０５】
【表３】
2015166637.tif 000005
【０１０６】
表４に評価用基板の赤外線反射層の化学組成を示す。
【０１０７】
【表４】
2015166637.tif 000006
【０１０８】
表５に評価用基板の吸収率αおよび放射率εを示す。
【０１０９】
【表５】
2015166637.tif 000007
【０１１０】
例１、３および５は、ガラス基板に成膜した光選択吸収膜である。吸収率αは９０％以上で放射率εは１１％以下である。太陽光スペクトルの波長域において低反射率を有し、赤外線スペクトルの波長域で、高反射率を有することを示している。
【０１１１】
例２、４および６は、ステンレススチール基板に成膜した光選択吸収膜である。吸収率は９５％以上でガラス基板上の膜よりも高い。放射率εは２０％以下であり、特に例６では１０％と低放射率を実現した。
【０１１２】
これらに対し、例７は、ガラス基板に成膜した光選択吸収膜であり、吸収率αは６１．８％で放射率εは１６％である。例１および例３、例５と比較すると吸収率が低く、放射率が高くなることから、光選択性に劣る膜であるといえる。
【符号の説明】
【０１１３】
１…パラボリックトラフ型集熱器、２…パラボリック反射鏡、３…反射鏡用支持体、４…集熱管、６…リニアフレネル型集熱器、７…第１の反射鏡、８…レシーバー、９…レシーバー用支持体、４１…集熱管本体、４２…光選択吸収膜、４３…ガラス管、４４…固定金具、８１…第２の反射鏡、８２…ケース部、８３…ガラス板、４２１…赤外線反射層、４２２…吸収層、４２３…反射防止層
【図１】
2015166637.tif 000008
【図２】
2015166637.tif 000009
【図３】
2015166637.tif 000010
【図４】
2015166637.tif 000011
【図５】
2015166637.tif 000012
【図６】
2015166637.tif 000013